(57)【要約】      （修正有）【課題】十分な光透過性を有し、かつ、装飾性（美的外観）に優れた時計用文字板を提供すること、十分な光透過性を有し、かつ、装飾性（美的外観）に優れた時計用文字板を効率よく製造することができる時計用文字板の製造方法、および、時計用文字板を備えた時計を提供する。【解決手段】時計用文字板Ｐ１０は、基材Ｐ１と、粒子が気体中に分散してなるエアロゾルをノズルから吹き付けることにより形成された被膜Ｐ３とを備え、被膜Ｐ３は、反応性を有する材料で構成された第１の粒子を成膜過程において化学反応させることにより生じた第２の粒子を含む複数個の粒子を堆積させることにより形成される。【選択図】図１
2015161621.tif 000002
【特許請求の範囲】
【請求項１】
基材と、
粒子が気体中に分散してなるエアロゾルをノズルから吹き付けることにより形成された被膜とを備え、
前記被膜は、反応性を有する材料で構成された第１の粒子を成膜過程において化学反応させることにより生じた第２の粒子を含む複数個の粒子を堆積させることにより形成されたものであることを特徴とする時計用文字板。
【請求項２】
光の透過率が、５％以上７０％以下である請求項１に記載の時計用文字板。
【請求項３】
前記被膜は、前記第２の粒子に加えて、前記第１の粒子も含むものである請求項１または２に記載の時計用文字板。
【請求項４】
前記被膜は、前記第２の粒子として、前記化学反応の進行の程度が異なる複数種の粒子を含むものである請求項１ないし３のいずれか１項に記載の時計用文字板。
【請求項５】
前記基材は、サファイアガラス、石英およびプラスチックよりなる群から選択される１種または２種以上を含む材料で構成されたものである請求項１ないし４のいずれか１項に記載の時計用文字板。
【請求項６】
前記基材と前記被膜との間に、少なくとも１層の下地層を有するものである請求項１ないし５のいずれか１項に記載の時計用文字板。
【請求項７】
前記第２の粒子の平均粒径が１０ｎｍ以上１００μｍ以下である請求項１ないし６のいずれか１項に記載の時計用文字板。
【請求項８】
前記被膜の前記基材に対向する面とは反対の面側に、保護膜が設けられている請求項１ないし７のいずれか１項に記載の時計用文字板。
【請求項９】
基材を準備する基材準備工程と、
粒子が気体中に分散してなるエアロゾルをノズルから吹き付けることにより被膜を形成する被膜形成工程とを有し、
前記被膜形成工程では、反応性を有する材料で構成された第１の粒子を原料として用い、当該第１の粒子を化学反応させることにより第２の粒子を生じさせ、当該第２の粒子を含む複数個の粒子を堆積させることにより前記被膜を形成することを特徴とする時計用文字板の製造方法。
【請求項１０】
前記第１の粒子が金属材料を含む材料で構成されたものであり、
前記第２の粒子が金属酸化物、金属硫化物および金属窒化物よりなる群から選択される少なくとも１種を含む材料で構成されたものである請求項９に記載の時計用文字板の製造方法。
【請求項１１】
前記第１の粒子が金属酸化物を含む材料で構成されたものであり、
前記第２の粒子が金属材料を含む材料で構成されたものである請求項９または１０に記載の時計用文字板の製造方法。
【請求項１２】
前記基材準備工程と前記被膜形成工程との間に、少なくとも１層の下地層を形成する下地層形成工程を有する請求項９ないし１１のいずれか１項に記載の時計用文字板の製造方法。
【請求項１３】
前記被膜形成工程の後に、保護膜を形成する保護膜形成工程を有する請求項９ないし１２のいずれか１項に記載の時計用文字板の製造方法。
【請求項１４】
請求項１ないし８のいずれか１項に記載の時計用文字板を備えたことを特徴とする時計。
【請求項１５】
請求項９ないし１３のいずれか１項に記載の方法を用いて製造された時計用文字板を備えたことを特徴とする時計。
【発明の詳細な説明】
【技術分野】
【０００１】
本発明は、時計用文字板、時計用文字板の製造方法および時計に関する。
【背景技術】
【０００２】
時計用文字板には、視認性等の実用性が求められるとともに、装飾性（美的外観）も求められる。特に、太陽電池を備えたソーラー時計では、文字板（ソーラー時計用文字板）の下に太陽電池（ソーラーセル）が配置される場合に、文字板について、優れた光透過性等とともに、装飾品としての装飾性（美的外観）が求められる。
【０００３】
具体的には、ソーラー時計用文字板は、光透過性に関して、時計を駆動するのに十分な量の光を、その下部に配置された太陽電池に透過して供するものである一方、装飾品としての装飾性も求められる。
【０００４】
太陽電池が文字板を介して透けて見えてしまうのを防止することを試みたソーラー時計用文字板としては、プラスチック製の基板上に、接着剤を介して、金属材料で構成され開口部が設けられた金属膜を貼着して得られる文字板が提案されている（例えば、特許文献１参照）。
【０００５】
しかしながら、このような文字板では、優れた光透過性と、美的外観とを両立することが困難であった。すなわち、光の透過性を確保するために、金属膜の開口率（金属膜を平面視したときにおける、金属膜全体に対して開口部の占める面積の割合）を比較的高くすると、開口部の存在が目立ってしまい、金属材料（金属膜）を用いているにもかかわらず、十分に優れた美的外観が得られない。ソーラー時計においては、一般に、太陽電池として黒色や暗紫色等の暗色を呈するものが用いられているが、ソーラー時計がこのような太陽電池を備えたものである場合、金属膜の開口部と開口部以外の部位（金属膜で被覆されている部位）との色調、明るさの違いが顕著となり、その結果、開口部の存在が非常に目立ち易くなり、時計に適用した場合における時計用文字板の美的外観は特に劣ったものとなる。一方、美的外観を向上させる目的で、金属膜の開口率を低くすると、光の透過率が低下し、太陽電池の発電効率が著しく低下する。また、上記のような文字板の製造方法は、生産性にも劣っている。
【０００６】
また、拡散剤が分散した拡散層と偏光板とを備える文字板も提案されている（例えば、特許文献２参照）。このような文字板では、光の散乱・拡散により、背面側に太陽電池に配した状態でも、太陽電池の存在を観察者に認識されないような白色味を帯びた外観を得ることができる。しかしながら、このような文字板は、偏光板を含む構成を有しているため、必然的に透過率を所定値以上に高めることが不可能であり、文字板そのものに色彩を施した場合等には、十分な光の透過率を確保することができなかった。
【先行技術文献】
【特許文献】
【０００７】
【特許文献１】特開平１１−３２６５４９号公報
【特許文献２】国際公開第２００６／００６３９０号
【発明の概要】
【発明が解決しようとする課題】
【０００８】
本発明の目的は、十分な光透過性を有し、かつ、装飾性（美的外観）に優れた時計用文字板を提供すること、十分な光透過性を有し、かつ、装飾性（美的外観）に優れた時計用文字板を効率よく製造することができる時計用文字板の製造方法を提供すること、また、当該時計用文字板を備えた時計を提供することにある。
【課題を解決するための手段】
【０００９】
このような目的は、下記の本発明により達成される。
本発明の時計用文字板は、基材と、
粒子が気体中に分散してなるエアロゾルをノズルから吹き付けることにより形成された被膜とを備え、
前記被膜は、反応性を有する材料で構成された第１の粒子を成膜過程において化学反応させることにより生じた第２の粒子を含む複数個の粒子を堆積させることにより形成されたものであることを特徴とする。
【００１０】
これにより、十分な光透過性を有し、かつ、装飾性（美的外観）に優れた時計用文字板を提供することができる。
【００１１】
本発明の時計用文字板では、光の透過率が、５％以上７０％以下であることが好ましい。
【００１２】
これにより、時計用文字板の美的外観と光の透過性との両立をより高いレベルで実現することができる。
【００１３】
本発明の時計用文字板では、前記被膜は、前記第２の粒子に加えて、前記第１の粒子も含むものであることが好ましい。
【００１４】
これにより、単一種の粒子だけでは表現することのできない色調、模様等を有する被膜を形成することができる。また、被膜中において、第１の粒子と第２の粒子とが、所定のパターンで配置されたものとすることができ、例えば、グラデーションのある外観を好適に表現することができる。
【００１５】
本発明の時計用文字板では、前記被膜は、前記第２の粒子として、前記化学反応の進行の程度が異なる複数種の粒子を含むものであることが好ましい。
【００１６】
これにより、単一種の粒子だけでは表現することのできない色調、模様等を有する被膜を形成することができる。また、被膜中において、複数種の第２の粒子が、所定のパターンで配置されたものとすることができ、例えば、グラデーションのある外観を好適に表現することができる。
【００１７】
本発明の時計用文字板では、前記基材は、サファイアガラス、石英およびプラスチックよりなる群から選択される１種または２種以上を含む材料で構成されたものであることが好ましい。
【００１８】
これにより、時計用文字板の美的外観を特に優れたものとすることができる。また、時計用文字板を備えた時計の耐久性をさらに優れたものとすることができる。
【００１９】
本発明の時計用文字板は、前記基材と前記被膜との間に、少なくとも１層の下地層を有するものであることが好ましい。
【００２０】
これにより、基材と被膜との密着性を特に優れたものとすることができる。また、下地層を着色層として機能させることにより、時計用文字板の美的外観のさらなる向上を図ることもできる。また、下地層をギャップ層として機能させることにより、被膜が浮き上がったような立体感のある外観を得ることができる。
【００２１】
本発明の時計用文字板では、前記第２の粒子の平均粒径が１０ｎｍ以上１００μｍ以下であることが好ましい。
【００２２】
これにより、時計用文字板の美的外観を特に優れたものとすることができる。また、時計用文字板の耐久性を特に優れたものとすることができる。また、時計用文字板の生産性を特に優れたものとすることができる。
【００２３】
本発明の時計用文字板では、前記被膜の前記基材に対向する面とは反対の面側に、保護膜が設けられていることが好ましい。
【００２４】
これにより、被膜を構成する粒子の不本意の化学反応を効果的に防止することができ、時計用文字板は、長期間にわたって安定的に優れた美的外観を保持することができる。また、時計用文字板は、長期間にわたって安定した特性（例えば、光の透過性等）を発揮することができる。
【００２５】
本発明の時計用文字板の製造方法は、基材を準備する基材準備工程と、
粒子が気体中に分散してなるエアロゾルをノズルから吹き付けることにより被膜を形成する被膜形成工程とを有し、
前記被膜形成工程では、反応性を有する材料で構成された第１の粒子を原料として用い、当該第１の粒子を化学反応させることにより第２の粒子を生じさせ、当該第２の粒子を含む複数個の粒子を堆積させることにより前記被膜を形成することを特徴とする。
【００２６】
これにより、十分な光透過性を有し、かつ、装飾性（美的外観）に優れた時計用文字板を効率よく製造することができる時計用文字板の製造方法を提供することができる。
【００２７】
本発明の時計用文字板の製造方法では、前記第１の粒子が金属材料を含む材料で構成されたものであり、
前記第２の粒子が金属酸化物、金属硫化物および金属窒化物よりなる群から選択される少なくとも１種を含む材料で構成されたものであることが好ましい。
【００２８】
これにより、被膜の発色性の調整をより好適に行うことができる。また、不動態により被膜の化学的安定性が向上し、時計用文字板の耐久性を特に優れたものとすることができる。
【００２９】
本発明の時計用文字板の製造方法では、前記第１の粒子が金属酸化物を含む材料で構成されたものであり、
前記第２の粒子が金属材料で構成されたものであることが好ましい。
【００３０】
これにより、例えば、被膜の構成材料としての金属粒子が、比較的軟らかい材料であり、そのまま粒子の状態で保存した場合に、凝集や容器の壁面への付着を生じやすいものである場合に、このような問題の発生を効果的に防止しつつ、好適に被膜の形成を行うことができる。
【００３１】
本発明の時計用文字板の製造方法では、前記基材準備工程と前記被膜形成工程との間に、少なくとも１層の下地層を形成する下地層形成工程を有することが好ましい。
【００３２】
これにより、基材と被膜との密着性を特に優れたものとすることができる。また、下地層を着色層として機能させることにより、時計用文字板の美的外観のさらなる向上を図ることもできる。また、下地層をギャップ層として機能させることにより、被膜が浮き上がったような立体感のある外観を得ることができる。
【００３３】
本発明の時計用文字板の製造方法では、前記被膜形成工程の後に、保護膜を形成する保護膜形成工程を有することが好ましい。
【００３４】
これにより、被膜を構成する粒子の不本意の化学反応を効果的に防止することができ、時計用文字板は、長期間にわたって安定的に優れた美的外観を保持することができる。また、時計用文字板は、長期間にわたって安定した特性（例えば、光の透過性等）を発揮することができる。
【００３５】
本発明の時計は、本発明の時計用文字板を備えたことを特徴とする。
これにより、十分な光透過性を有し、かつ、装飾性（美的外観）に優れた時計用文字板を備えた時計を提供することができる。
【００３６】
本発明の時計は、本発明の方法を用いて製造された時計用文字板を備えたことを特徴とする。
【００３７】
これにより、十分な光透過性を有し、かつ、装飾性（美的外観）に優れた時計用文字板を備えた時計を提供することができる。
【図面の簡単な説明】
【００３８】
【図１】本発明の時計用文字板の好適な実施形態を示す模式的な断面図である。
【図２】本発明の時計用文字板の好適な実施形態を示す模式的な平面図である。
【図３】本発明の時計用文字板の他の好適な実施形態を示す模式的な平面図である。
【図４】本発明の時計用文字板の製造方法の好適な実施形態について、各工程を模式的に示す断面図である。
【図５】被膜の形成に用いられる被膜形成装置の好適な実施形態を示す縦断面側面図である。
【図６】被膜形成装置が備える解砕器の構成の一例を示す縦断面側面図である。
【図７】図５に示す被膜形成装置の主要部のブロック図である。
【図８】本発明の時計（携帯時計）の好適な実施形態を示す部分断面図である。
【発明を実施するための形態】
【００３９】
以下、本発明の時計用文字板、時計用文字板の製造方法および時計を添付図面に示す好適な実施形態に基づいて詳細に説明する。
【００４０】
＜＜時計用文字板＞＞
まず、本発明の時計用文字板について説明する。
【００４１】
図１は、本発明の時計用文字板の好適な実施形態を示す模式的な断面図、図２は、本発明の時計用文字板の好適な実施形態を示す模式的な平面図、図３は、本発明の時計用文字板の他の好適な実施形態を示す模式的な平面図である。
【００４２】
図１に示すように、本実施形態の時計用文字板Ｐ１０は、基材（基板）Ｐ１と、下地層Ｐ２と、被膜Ｐ３と、保護膜Ｐ４とを備えている。
【００４３】
そして、時計用文字板Ｐ１０は、全体として光透過性を有している。このため、時計用文字板Ｐ１０は、ソーラー時計（太陽電池を備えた時計）等に好適に適用することができる。また、時計用文字板Ｐ１０は、電波の透過性にも優れているので、電波時計（ＧＰＳ時計を含む）にも好適に適用することができる。
【００４４】
＜基材＞
基材Ｐ１は、透明性を有するものである。
【００４５】
具体的には、基材Ｐ１の光の透過率（波長：６００ｎｍの光の透過率）は、７０％以上であるのが好ましく、８５％以上であるのがより好ましく、９０％以上であるのがさらに好ましい。
【００４６】
これにより、時計用文字板Ｐ１０全体としての光透過性を特に優れたものとすることができる。
【００４７】
基材Ｐ１は、サファイアガラス、石英およびプラスチックよりなる群から選択される１種または２種以上を含む材料で構成されたものであるのが好ましい。
【００４８】
基材Ｐ１がこれらの群から選択される１種または２種以上を含む材料で構成されたものである場合、時計用文字板Ｐ１０の美的外観を特に優れたものとすることができる。また、時計用文字板Ｐ１０を備えた時計の耐久性をさらに優れたものとすることができる。
【００４９】
基材Ｐ１を構成するプラスチック材料としては、各種熱可塑性樹脂、各種熱硬化性樹脂が挙げられ、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン系樹脂、ウレタン系樹脂、ポリパラキシリレン（poly-para-xylylene）、ポリモノクロロパラキシリレン（poly-monochloro-para-xylylene）、ポリジクロロパラキシリレン（poly-dichloro-para-xylylene）、ポリモノフルオロパラキシリレン（poly-monofluoro-para-xylylene）、ポリモノエチルパラキシリレン（poly-monoethyl-para-xylylene）等のポリパラキシリレン樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。
【００５０】
基材Ｐ１は、上記のような材料の中でも特に、ポリカーボネート（ＰＣ）、アクリロニトリル−ブタジエン−スチレン共重合体（ＡＢＳ樹脂）から選択される少なくとも１種を含む材料で構成されたものであるのが好ましい。
【００５１】
これにより、時計用文字板Ｐ１０全体としての強度を特に優れたものとすることができる。また、時計用文字板Ｐ１０の製造時にいては、基材Ｐ１の成形の自由度が増す（成形のし易さが向上する）ため、より複雑な形状の時計用文字板Ｐ１０であっても、容易かつ確実に製造することができる。また、ポリカーボネートは、各種プラスチック材料の中でも比較的安価で、時計用文字板Ｐ１０の生産コストのさらなる低減に寄与することができる。また、ＡＢＳ樹脂は、特に優れた耐薬品性も有しており、時計用文字板Ｐ１０全体としての耐久性をさらに向上されることができる。
【００５２】
なお、基材Ｐ１は、前記以外の成分を含むものであってもよい。このような成分としては、例えば、可塑剤、酸化防止剤、着色剤（各種発色剤、蛍光物質、りん光物質等を含む）、光沢剤、フィラー等が挙げられる。
【００５３】
また、基材Ｐ１は、各部位でその組成が実質的に均一な組成を有するものであってもよいし、部位によって組成の異なるものであってもよい。例えば、基材Ｐ１は、基部と、該基部上に設けられた表面層を有するものであってもよい。また、傾斜的に組成が変化する傾斜材料で構成されたものであってもよい。
【００５４】
また、基材Ｐ１の形状、大きさは、特に限定されず、通常、時計用文字板Ｐ１０の形状、大きさに基づいて決定される。
【００５５】
また、基材Ｐ１は、いかなる方法で成形されたものであってもよいが、基材Ｐ１の成形方法としては、例えば、圧縮成形、押出成形、射出成形、光造形等が挙げられる。
【００５６】
＜被膜＞
被膜Ｐ３は、粒子Ｐ３１が気体中に分散してなるエアロゾルをノズルから吹き付けることにより、粒子Ｐ３１が堆積して形成されたものである。
【００５７】
このような方法では、後に詳述するように、所望の部位に選択的に被膜Ｐ３を形成することができ、材料の無駄の発生を効果的に防止することができるという特徴を有している。また、マスク形成等の前処理、不要な成膜部分の除去等の後処理を、省略または簡略化することができる。また、優れた質感を有する被膜Ｐ３を形成することができる。したがって、美的外観に優れ、製造時における材料の無駄が少なく、環境への負荷の小さい時計用文字板Ｐ１０を提供することができる。
【００５８】
また、上記の方法では、所望のパターンの被膜Ｐ３を容易かつ確実に形成することができる。このため、例えば、デザイン性の高い複雑な形状の被膜、微細な形状を有する被膜であっても好適に形成することができる。また、時字等の指標として機能する被膜Ｐ３も好適に形成することができる。また、比較的厚い被膜Ｐ３であっても好適に形成することができるため、立体感に溢れた表現が可能となり、時計用文字板Ｐ１０全体、時計用文字板Ｐ１０を備えた時計全体としての審美性、高級感を特に優れたものとすることができる。特に、被膜Ｐ３の一部を時字等の指標として機能させる場合に、このような効果は顕著に発揮される。
【００５９】
また、上記の方法では、揮発性溶媒等を用いる必要がないので、時計用文字板Ｐ１０が時計に組み込まれた状態で、揮発性成分（揮発性有機化合物）が揮発することによる問題（ムーブメントの故障、不具合の発生、カバーガラス等の曇り等）の発生を効果的に防止することができる。
【００６０】
また、被膜Ｐ３が、複数個の粒子Ｐ３１が堆積することにより形成されたものであることにより、例えば、基材Ｐ１上の被膜Ｐ３が設けられていない領域だけでなく、被膜Ｐ３が設けられた領域においても光を透過することができるものとすることができる。これは、以下のような理由による。すなわち、複数個の粒子Ｐ３１が堆積している構成であることにより、隣り合う粒子Ｐ３１の間には隙間（空隙）が存在することとなる。そして、被膜Ｐ３に入射した光の一部は、粒子Ｐ３１の隙間に入り込み、反射を繰り返すことにより、入射面とは反対側の面に出射する。
【００６１】
また、被膜Ｐ３が、エアロゾルをノズルから吹き付け粒子Ｐ３１が堆積して形成されたものであることにより、被膜Ｐ３の厚さが比較的薄い場合であっても、被膜Ｐ３の質感、美的外観を十分に優れたものとすることができる。このため、被膜Ｐ３の実体部を（反射ではなく）透過する光の割合を多くしつつ、被膜Ｐ３の質感、美的外観を十分に優れたものとすることができる。
【００６２】
以上のようなことから、時計用文字板Ｐ１０は、美的外観に優れ、かつ、光透過性にも優れたものとなる。したがって、時計用文字板Ｐ１０は、ソーラー時計（太陽電池を備えた時計）に好適に適用することができる。
【００６３】
また、前記のように、被膜Ｐ３は、粒子Ｐ３１が気体中に分散してなるエアロゾルをノズルから吹き付けることにより形成されたものであるが、以下の条件を満足するものである。すなわち、第２の粒子Ｐ３１Ｂを含む複数個の粒子Ｐ３１を堆積させることにより形成されたものである。そして、第２の粒子Ｐ３１Ｂは、反応性を有する材料で構成された第１の粒子Ｐ３１Ａを成膜過程において化学反応させることにより得られたものである。
【００６４】
被膜Ｐ３が、このような第２の粒子Ｐ３１Ｂを含むものであることにより、以下のような効果が得られる。
【００６５】
例えば、第２の粒子が凝集を生じやすいものである場合には、原料として第２の粒子を用いてエアロゾルを安定的に形成することは困難であり、ノズルから噴射される粒子の大きさ、形状のばらつきが大きくなり、形成される被膜は、膜厚や膜質の不本意なばらつきが大きいものとなる。また、粒子の噴射自体が不安定になるため、目的とする形状の被膜を形成すること自体が、困難になる場合がある。これに対して、第１の粒子を原料として成膜過程で形成された第２の粒子Ｐ３１Ｂを被膜中に含ませることにより、このような問題の発生を確実に防止することができる。
【００６６】
また、例えば、第１の粒子Ｐ３１Ａに対する反応のタイミング等を調整することにより、容易に、被膜Ｐ３を、第２の粒子Ｐ３１Ｂに加え、第１の粒子Ｐ３１Ａを含むものとすることができる。
【００６７】
したがって、単一種の粒子（第１の粒子Ｐ３１Ａ）を用いた場合であっても、複数種の粒子（第１の粒子Ｐ３１Ａおよび第２の粒子）を含む被膜Ｐ３を、容易かつ確実に形成することができる。
【００６８】
このように、被膜Ｐ３が、複数種の粒子（第１の粒子Ｐ３１Ａおよび第２の粒子）を含むものであることにより、例えば、単一種の粒子だけでは表現することのできない色調、模様等を有する被膜Ｐ３を形成することができる。
【００６９】
また、被膜Ｐ３が、第２の粒子Ｐ３１Ｂに加え、第１の粒子Ｐ３１Ａを含むものである場合、例えば、被膜Ｐ３中において、第１の粒子Ｐ３１Ａと第２の粒子Ｐ３１Ｂとが、所定のパターンで配置されたものとすることができる。
これにより、例えば、グラデーションのある外観を好適に表現することができる。
【００７０】
また、例えば、第１の粒子Ｐ３１Ａに対する反応の程度を調整することにより、第２の粒子Ｐ３１Ｂとして、化学反応の進行の程度が異なる複数種の粒子Ｐ３１（第２の粒子Ｐ３１Ｂ）を含むものとすることができる。
【００７１】
したがって、単一種の粒子（第１の粒子Ｐ３１Ａ）を用いた場合であっても、複数種の粒子（複数種の第２の粒子）を含む被膜Ｐ３を、容易かつ確実に形成することができる。
【００７２】
このように、被膜Ｐ３が、複数種の粒子（複数種の第２の粒子）を含むものであることにより、例えば、単一種の粒子だけでは表現することのできない色調、模様等を有する被膜Ｐ３を形成することができる。
【００７３】
また、被膜Ｐ３が、複数種の第２の粒子Ｐ３１Ｂを含むものである場合、例えば、被膜Ｐ３中において、これら種類の異なる粒子Ｐ３１（第２の粒子Ｐ３１Ｂ）が、所定のパターンで配置されたものとすることができる。
これにより、例えば、グラデーションのある外観を好適に表現することができる。
【００７４】
第１の粒子Ｐ３１Ａと第２の粒子Ｐ３１Ｂとの組み合わせとしては、例えば、金属材料と金属酸化物との組み合わせ、金属材料と金属硫化物との組み合わせ等が挙げられる。
【００７５】
金属材料としては、例えば、Ａｕ、Ｐｔ、Ａｇ、Ｐｄ、Ｒｈ、Ａｌ、Ｔｉ、Ｃｒ、Ｃｏ、Ｎｉ、Ｆｅ、Ｍｎ、Ｖ、Ｃｕ、Ｚｎ、Ｎｂ、Ｚｒ、Ｍｏ、Ｙ、Ｅｕ、Ｓｒ、Ｓｉ、Ｇａ、Ｇｅ、Ｓｂ、Ｗ、Ｉｒ、Ｒｕ、Ｉｎ等や、これらのうち１種または２種以上を含む合金等が挙げられる。
【００７６】
金属材料と金属酸化物との組み合わせのより具体的な例としては、ニッケルと酸化ニッケルとの組み合わせ、銀と酸化銀との組み合わせ、クロムと酸化クロムとの組み合わせ等が挙げられる。
【００７７】
このような組み合わせであることにより、黒色から灰色（銀色）の色範囲の表現が可能となり、種々のパターンを好適に形成することができる。
【００７８】
また、金属材料と金属酸化物との組み合わせのより具体的な例としては、Ｙ２Ｏ３：ＥｕやＳｒＴｉＯ３：Ｐｒ等の蛍光体材料と、当該蛍光体材料の還元体等も挙げられる。このように、第１の粒子Ｐ３１Ａ、第２の粒子Ｐ３１Ｂのうちの一方として、蛍光体材料を用いることにより、紫外線等の吸収により赤色、青色等の蛍光色を呈する領域と、蛍光色を呈さない領域とを有する被膜Ｐ３を形成することができる。
【００７９】
金属材料と金属硫化物との組み合わせのより具体的な例としては、銀と硫化銀との組み合わせ等が挙げられる。
【００８０】
このような組み合わせであることにより、黄色から灰色（銀色）の色範囲の表現が可能となり、種々のパターンを好適に形成することができる。
【００８１】
また、金属材料と金属窒化物との組み合わせのより具体的な例としては、ＴｉとＴｉＮ、ＴｉＯＮとの組み合わせ等が挙げられる。
【００８２】
このような組み合わせであることにより、茶褐色（黒）から金に近い色の色範囲の表現が可能となり、特に、透過率の調整をより好適に行いつつ、着色することができる。
【００８３】
ＴｉＮ、ＴｉＯＮ等の金属窒化物の組成の調整は、例えば、酸素等の酸化性ガスやアンモニアガス等の窒化性ガスの供給量、比率等を調整することにより、好適に行うことができる。
【００８４】
第２の粒子Ｐ３１Ｂの平均粒径は、１０ｎｍ以上１００μｍ以下であるのが好ましく、１００ｎｍ以上８０μｍ以下であるのがより好ましい。
【００８５】
これにより、前述したような粒子Ｐ３１間での光の反射や粒子Ｐ３１の隙間での光の吸収を、より効率よく行わせることができ、時計用文字板Ｐ１０の美的外観を特に優れたものとすることができる。また、基材Ｐ１と被膜Ｐ３との密着性（下地層Ｐ２を介した密着性）を特に優れたものとすることができ、時計用文字板Ｐ１０の耐久性を特に優れたものとすることができる。また、被膜Ｐ３の形成効率が特に優れたものとなり、時計用文字板Ｐ１０の生産性を特に優れたものとすることができる。また、第２の粒子Ｐ３１Ｂが金属材料で構成されたものである場合には、時計用文字板Ｐ１０の光沢感を特に優れたものとしつつ、時計用文字板Ｐ１０全体としての光の透過性を特に優れたものとすることができる。
【００８６】
なお、本明細書では、「平均粒径」とは、質量基準の平均粒径のことを指すものとする。この平均粒径は、例えば、エアロゾルのモビリティーを測定し、エアロダイナミック径を求めることにより得ることができる。粒径の測定には、例えば、ＴＳＩ社製微分型静電分級器等を用いることができる。なお、平均粒径は、走査型電子顕微鏡や透過型電子顕微鏡の測定結果から求めてもよい。
【００８７】
図示の構成では、被膜Ｐ３は、第２の粒子Ｐ３１Ｂとともに、第１の粒子Ｐ３１Ａも含むものである。
【００８８】
第１の粒子Ｐ３１Ａの平均粒径は、１０ｎｍ以上１００μｍ以下であるのが好ましく、１００ｎｍ以上８０μｍ以下であるのがより好ましい。
【００８９】
これにより、前述したような粒子Ｐ３１間での光の反射や粒子Ｐ３１の隙間での光の吸収を、より効率よく行わせることができ、時計用文字板Ｐ１０の美的外観を特に優れたものとすることができる。また、基材Ｐ１と被膜Ｐ３との密着性（下地層Ｐ２を介した密着性）を特に優れたものとすることができ、時計用文字板Ｐ１０の耐久性を特に優れたものとすることができる。また、被膜Ｐ３の形成効率が特に優れたものとなり、時計用文字板Ｐ１０の生産性を特に優れたものとすることができる。また、第１の粒子Ｐ３１Ａが金属材料で構成されたものである場合には、時計用文字板Ｐ１０の光沢感を特に優れたものとしつつ、時計用文字板Ｐ１０全体としての光の透過性を特に優れたものとすることができる。
【００９０】
被膜Ｐ３は、基材Ｐ１の全面に設けられたものであってもよいが、基材Ｐ１の一部を被覆するように設けられたものであるのが好ましい。これにより、時計用文字板Ｐ１０の光の透過性を特に優れたものとすることができる。また、従来においては、被膜が基材（文字板本体）の一部を被覆するように設けられたものである場合に、時計用文字板の製造時における材料の無駄が特に多くなる等の問題があったが、本発明によれば、このような問題の発生を確実に防止することができる。したがって、被膜Ｐ３が、基材Ｐ１の一部を被覆するように設けられたものである場合に、本発明による効果がより顕著に発揮される。
【００９１】
時計用文字板Ｐ１０を平面視した際の被膜Ｐ３の被覆率は、５０％以上９５％以下であるのが好ましく、７０％以上９０％以下であるのがより好ましい。
【００９２】
これにより、時計用文字板Ｐ１０の美的外観と光の透過性との両立をより高いレベルで実現することができる。
【００９３】
被膜Ｐ３の平均厚さは、０．０１μｍ以上３００μｍ以下であるのが好ましく、０．０５μｍ以上１６０μｍ以下であるのがより好ましく、０．１０μｍ以上７０μｍ以下であるのがさらに好ましい。
【００９４】
これにより、時計用文字板Ｐ１０の美的外観を特に優れたものとすることができる。また、時計用文字板Ｐ１０の光の透過性を特に優れたものとすることができる。また、時計用文字板Ｐ１０の耐久性を特に優れたものとすることができる。
【００９５】
図２、図３に、本発明の時計用文字板の好適な実施形態を示す模式的な平面図を示す。
図２に示す構成では、第１の粒子Ｐ３１Ａにより構成された領域（第１の領域）と、第２の粒子Ｐ３１Ｂにより構成された領域（第２の領域）とによって、渦巻き模様が形成されている。
【００９６】
このように、本発明によれば、複数色の領域を有するパターンであっても、好適に形成することができる。
【００９７】
また、図３に示す構成では、第１の粒子Ｐ３１Ａで構成された複数個の点状の領域（第１の領域）が、第２の粒子Ｐ３１Ｂで構成された第２の領域中に点在している構成を有している。このような構成であることにより、例えば、星空を模したパターンを有するものとすることができる。
【００９８】
図３で示す構成において、第１の粒子Ｐ３１Ａ、第２の粒子Ｐ３１Ｂは、いかなる材料で構成されたものであってもよいが、例えば、第１の粒子Ｐ３１Ａを蛍光体材料で構成されたものとすることにより、暗い環境下において観察した場合に、夜空の様子を表すものとすることができ、時計用文字板Ｐ１０の美的外観を特に優れたものとすることができる。
【００９９】
なお、図２、図３の説明において、第１の粒子Ｐ３１Ａと第２の粒子Ｐ３１Ｂとの関係は、前述したのと逆の関係であってもよい。
【０１００】
＜下地層＞
図示の構成では、基材Ｐ１と被膜Ｐ３との間に、下地層Ｐ２が設けられている。
【０１０１】
これにより、例えば、基材Ｐ１と被膜Ｐ３との密着性（下地層Ｐ２を介した密着性）を特に優れたものとすることができる。また、例えば、下地層Ｐ２を着色層として機能させることにより、時計用文字板Ｐ１０の美的外観のさらなる向上を図ることもできる。また、下地層Ｐ２をギャップ層として機能させることにより、被膜Ｐ３が浮き上がったような立体感のある外観を得ることができる。
【０１０２】
下地層Ｐ２の平均厚さは、０．０１μｍ以上１０μｍ以下であるのが好ましい。
これにより、下地層Ｐ２は、前述したような機能をより効果的に発揮することができる。
【０１０３】
下地層Ｐ２は、いかなる材料で構成されたものであってもよく、下地層Ｐ２の構成材料としては、例えば、ＴｉＮ、ＡｌＮ、ＳｉＮ、ＧａＮ、ＳｉＯ、ＳｉＯＮ等が挙げられるが、下地層Ｐ２は、ＴｉＮ、ＡｌＮおよびＳｉＮよりなる群から選択される１種または２種以上を含む材料で構成されたものであるのが好ましい。
【０１０４】
これにより、基材Ｐ１と被膜Ｐ３との密着性（下地層Ｐ２を介した密着性）、特に、被膜Ｐ３が金属材料や金属酸化物、金属窒化物を含む材料で構成されたものである場合の密着性を特に優れたものとすることができる。また、ＴｉＮ、ＡｌＮおよびＳｉＮは、前述したような厚さで、高い透明性を有する材料であるため、時計用文字板Ｐ１０全体としての外観、光透過性に悪影響を及ぼすことをより効果的に防止することができる。
【０１０５】
なお、図示の構成では、基材Ｐ１の被膜Ｐ３が設けられた側の面全体に下地層Ｐ２が設けられているが、例えば、下地層Ｐ２は、被膜Ｐ３と接触する部位のみに選択的に設けられたものであってもよい。また、下地層Ｐ２は、被膜Ｐ３が設けられた部位の一部のみに設けられたものであってもよい。
【０１０６】
また、図示の構成では、１層の下地層Ｐ２を備える場合について説明したが、時計用文字板は、２層以上の下地層を備えるものであってもよい。
【０１０７】
下地層Ｐ２は、各部位で均一な組成を有するものであってもよいし、異なる組成を有するものであってもよい。例えば、厚さ方向に組成の異なる層が積層された積層体や、傾斜的に組成が変化する傾斜材料で構成されたものであってもよい。
【０１０８】
＜保護膜＞
図示の構成では、被膜Ｐ３の基材Ｐ１に対向する面とは反対の面側に、保護膜Ｐ４が設けられている。
【０１０９】
これにより、被膜Ｐ３を構成する粒子Ｐ３１（第１の粒子Ｐ３１Ａ、第２の粒子Ｐ３１Ｂ）の不本意の化学反応を効果的に防止することができる。その結果、時計用文字板Ｐ１０は、長期間にわたって安定的に優れた美的外観を保持することができる。また、時計用文字板Ｐ１０は、長期間にわたって安定した特性（例えば、光の透過性等）を発揮することができる。
【０１１０】
保護膜Ｐ４としては、被膜Ｐ３を被覆するものであり、被膜Ｐ３を保護する機能を有するものであればよいが、例えば、反射防止膜を保護膜Ｐ４として用いてもよい。
【０１１１】
これにより、前述したような保護膜としての機能が発揮されるとともに、外光の不本意な映り込みを効果的に防止することができ、時計用文字板Ｐ１０の美的外観を特に優れたものとすることができる。
【０１１２】
保護膜Ｐ４の厚さは、特に限定されないが、０．２μｍ以上１０μｍ以下であるのが好ましく、０．３μｍ以上７μｍ以下であるのがより好ましい。
【０１１３】
これにより、時計用文字板Ｐ１０が厚型化するのを効果的に防止しつつ、前述したような機能をより効果的に発揮することができる。
【０１１４】
なお、図示の構成では、基材Ｐ１の被膜Ｐ３が設けられた側の面全体に保護膜Ｐ４が設けられているが、例えば、保護膜Ｐ４は、基材Ｐ１の被膜Ｐ３が設けられた側の面の一部のみに選択的に設けられたものであってもよい。
【０１１５】
時計用文字板Ｐ１０の光の透過率（波長：６００ｎｍの光の透過率）は、５％以上７０％以下であるのが好ましく、７％以上６５％以下であるのがより好ましく、１０％以上６２％以下であるのがさらに好ましい。
【０１１６】
これにより、時計用文字板Ｐ１０の美的外観と光の透過性との両立をより高いレベルで実現することができる。
【０１１７】
＜＜時計用文字板の製造方法＞＞
次に、本発明の時計用文字板の製造方法について説明する。
【０１１８】
図４は、本発明の時計用文字板の製造方法の好適な実施形態について、各工程を模式的に示す断面図である。
【０１１９】
図４に示すように、本実施形態の製造方法は、基材Ｐ１を準備する基材準備工程（１ａ）と、基材Ｐ１の表面に下地層Ｐ２を形成する下地層形成工程（１ｂ）と、下地層の表面に被膜Ｐ３を形成する被膜形成工程（１ｃ）と、基材Ｐ１の被膜Ｐ３が設けられた面側に保護膜Ｐ４を形成する保護膜形成工程（１ｄ）とを有している。
【０１２０】
＜基材準備工程＞
基材準備工程では、前述したような基材Ｐ１を準備する（１ａ）。
【０１２１】
本工程で用意する基材Ｐ１は、水洗、アルカリ洗、酸洗、有機溶媒による洗浄等の清浄化処理が施されたものであってもよい。
【０１２２】
また、基材Ｐ１上に形成される層との密着性向上等を目的として表面処理が施されたものであってもよい。
【０１２３】
＜下地層形成工程＞
次に、基材Ｐ１の表面に下地層Ｐ２を形成する（１ｂ）。
【０１２４】
本工程で形成する下地層Ｐ２としては、前述したような条件を満足するものであるのが好ましい。
【０１２５】
下地層Ｐ２は、例えば、真空蒸着、イオンプレーティング、スパッタリング、化学蒸着法（ＣＶＤ）等の気相成膜法（乾式めっき法）、湿式めっき法、ディッピング等により形成することができる。
【０１２６】
また、下地層Ｐ２は、被膜Ｐ３と同様の形成方法、すなわち、粒子（下地層Ｐ２の構成材料で構成された粒子）が気体中に分散してなるエアロゾルをノズルから、基材Ｐ１に向けて吹き付けて、その衝撃力によって下地層Ｐ２を形成する方法を採用してもよい。これにより、所望の部位に選択的かつ効率よく下地層Ｐ２を形成することができる。
【０１２７】
＜被膜形成工程＞
次に、下地層Ｐ２の表面の一部に、被膜Ｐ３を形成する（１ｃ）。
【０１２８】
特に、粒子Ｐ３１が気体中に分散してなるエアロゾルをノズルから基材Ｐ１に向けて吹き付けて、その衝撃力によって、粒子Ｐ３１を堆積（付着）させて、被膜Ｐ３を形成する。
【０１２９】
また、本工程では、原料として第１の粒子Ｐ３１Ａを用い、これを反応させることにより第２の粒子Ｐ３１Ｂを得る。そして、この第２の粒子Ｐ３１Ｂを含む複数個の粒子Ｐ３１を堆積させ、被膜Ｐ３を形成する。これにより、前述したような効果が得られる。
【０１３０】
本工程で用いる粒子Ｐ３１（第１の粒子Ｐ３１Ａ、第２の粒子Ｐ３１Ｂ）、形成する被膜Ｐ３としては、前述したような条件を満足するものであるのが好ましい。
【０１３１】
本工程では、例えば、第１の粒子Ｐ３１Ａとして金属材料を含む材料で構成されたものを用い、金属酸化物、金属硫化物および金属窒化物よりなる群から選択される少なくとも１種を含む材料で構成された第２の粒子Ｐ３１Ｂを形成することができる。
【０１３２】
これにより、被膜Ｐ３の発色性の調整をより好適に行うことができる。また、不動態により被膜Ｐ３の化学的安定性が向上し、時計用文字板Ｐ１０の耐久性を特に優れたものとすることができる。
【０１３３】
なお、第１の粒子Ｐ３１Ａとして金属材料を含む材料で構成されたものを用い、金属酸化物を含む材料で構成された第２の粒子Ｐ３１Ｂを形成する場合には、キャリアガスとして酸素等の酸化性ガスを好適に用いることができる。
【０１３４】
また、第１の粒子Ｐ３１Ａとして金属材料を含む材料で構成されたものを用い、金属硫化物を含む材料で構成された第２の粒子Ｐ３１Ｂを形成する場合には、キャリアガスとして硫化水素等の硫化性ガスを好適に用いることができる。
【０１３５】
また、第１の粒子Ｐ３１Ａとして金属材料を含む材料で構成されたものを用い、金属窒化物を含む材料で構成された第２の粒子Ｐ３１Ｂを形成する場合には、キャリアガスとしてアンモニア等の窒化性ガスを好適に用いることができる。
【０１３６】
本工程では、例えば、第１の粒子Ｐ３１Ａとして金属酸化物を含む材料で構成されたものを用い、金属材料を含む材料で構成された第２の粒子Ｐ３１Ｂを形成することができる。
【０１３７】
これにより、例えば、被膜Ｐ３の構成材料としての金属粒子が、比較的軟らかい材料であり、そのまま粒子の状態で保存した場合に、凝集や容器の壁面への付着を生じやすいものである場合に、このような問題の発生を効果的に防止しつつ、好適に被膜Ｐ３の形成を行うことができる。
【０１３８】
なお、第１の粒子Ｐ３１Ａとして金属酸化物を含む材料で構成されたものを用い、金属材料を含む材料で構成された第２の粒子Ｐ３１Ｂを形成する場合には、キャリアガスとして水素等の還元性ガスを好適に用いることができる。
【０１３９】
本工程の処理条件は、一定であってもよいし、経時的に変化するものであってもよい。
例えば、粒子Ｐ３１のキャリアガスの組成を経時的に変化させることにより、堆積される粒子（第１の粒子Ｐ３１Ａ、第２の粒子Ｐ３１Ｂ）の組成、被膜Ｐ３の組成を容易かつ確実に調整することができる。その結果、被膜Ｐ３の当該部位の色調や特性等を好適に調整することができる。また、複数色からなるパターンの形成（グラデーションのあるパターンを含む）も好適に行うことができる。
【０１４０】
また、粒子Ｐ３１の入射角や粒子Ｐ３１を含むエアロゾルの噴射圧力を、経時的に変化させることにより行ってもよい。これにより、形成される被膜Ｐ３の形状を好適に調整することができる。
本工程で用いる被膜形成装置については、後に詳述する。
【０１４１】
＜保護膜形成工程＞
次に、基材Ｐ１の被膜Ｐ３が設けられた面側に保護膜Ｐ４を形成する（１ｄ）。
【０１４２】
本工程で形成する保護膜Ｐ４としては、前述したような条件を満足するものであるのが好ましい。
【０１４３】
保護膜Ｐ４は、例えば、真空蒸着、イオンプレーティング、スパッタリング、化学蒸着法（ＣＶＤ）等の気相成膜法（乾式めっき法）、湿式めっき法、ディッピング等により形成することができる。
【０１４４】
＜被膜形成装置＞
次に、被膜Ｐ３の形成に用いる被膜形成装置について説明する。
【０１４５】
図５は、被膜の形成に用いられる被膜形成装置の好適な実施形態を示す縦断面側面図、図６は、被膜形成装置が備える解砕器の構成の一例を示す縦断面側面図、図７は、図５に示す被膜形成装置の主要部のブロック図である。なお、以下では、説明の便宜上、図５において、互いに直交する３つの軸として、ｘ軸、ｙ軸およびｚ軸を図示している。ｘ軸は、水平方向のうちの一方向に沿った軸であり、ｙ軸は、水平方向であって前記ｘ軸に対し垂直な方向に沿った軸であり、ｚ軸は、鉛直方向（上下方向）に沿った軸である。また、図示した各矢印の先端側を「正側（＋側）」、基端側を「負側（−側）」とする。また、図５中の上側を「上（上方）」と言い、下側を「下（下方）」と言う。また、図５においては、基材Ｐ１上に設けられた下地層Ｐ２の図示を省略している。
【０１４６】
図５、図６、図７に示すように、被膜形成装置１は、エアロゾル発生器１５と、解砕器４と、成膜室１６と、連結管２と、連結管８と、ガス供給手段３（３Ａ、３Ｂ、３Ｃ、３Ｄ）と、圧力調整手段５と、移動手段６と、制御部７とを備えている。
【０１４７】
エアロゾル発生器１５は、気密性を維持することができるよう構成され、その内部に被膜Ｐ３の形成に用いられる粒子Ｐ３１を収納することができる。
【０１４８】
解砕器４は、連結管８によりエアロゾル発生器１５と連結している。
解砕器４は、エアロゾル発生器１５で発生したエアロゾル中に含まれる粒子Ｐ３１を解砕する機能を有する。
【０１４９】
成膜室１６は、エアロゾル発生器１５、解砕器４と独立して設けられている。この成膜室１６も、気密性を維持することができるよう構成され、その内部に複数の基材Ｐ１を収納することができる。
【０１５０】
なお、成膜室１６内の室温は、例えば、水冷により、すなわち、配管を通過する冷媒により、２５℃以上３０℃以下に調整されている。
【０１５１】
連結管２は、解砕器４と成膜室１６とを連結するものであり、その内腔部２２が、被膜Ｐ３の形成に用いられる粒子Ｐ３１が通過する流路として機能する。
【０１５２】
連結管２は、その一端に開口した第１の開口部（一端開口部）２５が解砕器４内に臨んでおり、他端に開口した第２の開口部（他端開口部）２１が成膜室１６内に臨んでいる。
【０１５３】
このような構成により、エアロゾル発生器１５と成膜室１６とは、連結管８、解砕器４および連結管２を介して、連通する。
【０１５４】
第２の開口部２１は、成膜室１６に収納された基材Ｐ１の面方向に対して平行に配されている。そして、連結管２（内腔部２２）を通過する粒子Ｐ３１は、第２の開口部２１から基材Ｐ１に吹き付けられる。これにより、被膜Ｐ３が基材Ｐ１上（特に、本実施形態では、下地層Ｐ２の表面）に形成される。このように、連結管２では、第２の開口部２１側の部分がノズル部２４として機能する。
【０１５５】
なお、連結管２の平均内径は、特に限定されないが、例えば、１ｍｍ以上１０ｍｍ以下であるのが好ましい。また、第２の開口部２１の内径は、特に限定されないが、例えば、０．１ｍｍ以上１ｍｍ以下であるのが好ましい。
【０１５６】
また、連結管２の構成材料としては、特に限定されず、例えば、ステンレス鋼等のような金属材料を用いることができる。
【０１５７】
また、連結管２の外周部には、当該連結管２の温度を調整する温度調整機構９０が設けられている。この温度調整機構９０により、連結管２を通過する粒子Ｐ３１の温度を好適に調整することができ、その結果、粒子Ｐ３１の反応を好適に調整することができる。また、この温度調整機構９０により、連結管２を加熱することにより、連結管２を通過する粒子Ｐ３１が連結管２−内周部（内壁）に付着するのを防止することができる。なお、加熱温度としては、特に限定されず、例えば、１００℃以上３００℃以下が好ましく、２５０℃以上３００℃以下がより好ましい。
【０１５８】
図５に示すように、ガス供給手段３は、エアロゾル発生器１５内にガスを供給するものである。
【０１５９】
図示の構成では、５つのガス供給手段３（３Ａ、３Ｂ、３Ｃ、３Ｄ、３Ｅ）を備えており、これらは、エアロゾル発生器１５内に、それぞれ異なる種類のガスを供給するものである。
【０１６０】
例えば、ガス供給手段３Ａが窒素、ヘリウム、アルゴン等の不活性ガスを供給するものであり、ガス供給手段３Ｂが酸素等の酸化性ガスを供給するものであり、ガス供給手段３Ｃが硫化水素等の硫化性ガスを供給するものであり、ガス供給手段３Ｄがアンモニア等の窒化性ガスを供給するものであり、ガス供給手段３Ｅが水素等の還元性ガスを供給するものであるものとすることができる。
【０１６１】
このように、複数種のガスを供給することができるように構成されていることにより、粒子Ｐ３１の反応の有無、反応の程度をより好適に制御することができる。また、異なる種類の反応（例えば、金属材料の酸化反応と硫化反応等）を組み合わせて行うことができる。これにより、例えば、製造される時計用文字板Ｐ１０の美的外観のさらなる向上を図ることができる。
【０１６２】
ガス供給手段３（３Ａ、３Ｂ、３Ｃ、３Ｄ、３Ｅ）は、ガスが充填されたタンク３１（３１Ａ、３１Ｂ、３１Ｃ、３１Ｄ、３１Ｅ）と、タンク３１とエアロゾル発生器１５とを連結する連結管３２（３２Ａ、３２Ｂ、３２Ｃ、３２Ｄ、３２Ｅ）と、連結管３２の途中に設置された電磁弁３３（３３Ａ、３３Ｂ、３３Ｃ、３３Ｄ、３３Ｅ）とを有している。
【０１６３】
タンク３１は、ガスを気密的に貯留することができるものである。
タンク３１とエアロゾル発生器１５とは、連結管３２を介して、連通している。この連結管３２は、硬質のものであってもよいし、可撓性を有するものであってもよい。
【０１６４】
また、連結管３２には、その長手方向の途中に電磁弁３３が設置されている。電磁弁３３は、連結管３２を開閉するものである。そして、電磁弁３３が開状態のときに、タンク３１とエアロゾル発生器１５とが連通する。これにより、タンク３１からエアロゾル発生器１５へのガスの供給が行われる。また、電磁弁３３が閉状態のときに、タンク３１とエアロゾル発生器１５との連通が遮断される。これにより、タンク３１からエアロゾル発生器１５へのガスの供給が停止する。
【０１６５】
また、電磁弁３３Ａ、３３Ｂ、３３Ｃ、３３Ｄ、３３Ｅは、それぞれ、開度の調整が可能に構成されている。
これにより、ガスの流量を好適に調整することができる。
【０１６６】
また、各タンク３１Ａ、３１Ｂ、３１Ｃ、３１Ｄ、３１Ｅに収納されたガスの流量を、個別に調整することができるため、各ガスの流量（配合比率、分圧）を好適に調整することができる。その結果、粒子Ｐ３１の反応の程度の調整を好適に行うことができる。
【０１６７】
タンク３１からエアロゾル発生器１５にガスが供給されることにより、エアロゾル発生器１５に収納された粒子Ｐ３１がガスに分散したエアロゾルが発生する。
このようにしてエアロゾル発生器１５内で発生したエアロゾルは、タンク３１からのガスがキャリアガスとして機能することにより、連結管８を介して、解砕器４内に導入される。
【０１６８】
図６に示すように、解砕器４は、粒子Ｐ３１を含むエアロゾルが導入される容器４１と、連結管８から粒子Ｐ３１を含むエアロゾルが導入されるエアロゾル導入口４２と、粒子Ｐ３１の解砕を行う解砕具４３と、解砕された粒子Ｐ３１を含むエアロゾルを連結管２に導出するエアロゾル導出口４４と、解砕具４３に粒子Ｐ３１が付着した場合にこれを除去するブラシ４５と、容器４１内にガスを導入するガス導入口４６ａ、４６ｂと、超音波振動装置４７とを備えている。
【０１６９】
解砕器４においては、容器４１内にエアロゾル導入口４２が設置され、その先に円筒型の解砕具４３が図示しないモーターによって軸回転が可能な状態で配置されている。エアロゾル導入口４２の開口は、解砕具４３の円筒軸方向が長辺となるスリット状となっている。当該スリットの幅は、特に限定されないが、１ｍｍ以下であるのが好ましい。
【０１７０】
解砕具４３としては、エアロゾルが衝突する円筒側面が炭化チタン等の高硬度材料で構成されたものであるのが好ましい。
【０１７１】
解砕具４３の上方には、エアロゾル導出口４４が配置されている。また、解砕具４３に接するようにブラシ４５が設置されている。解砕具４３からエアロゾル導出口４４にかけての空間に、ガス導入口４６ａ、４６ｂが配置され、エアロゾル導出口４４の外周部には超音波振動装置４７が設置されている。
【０１７２】
エアロゾル発生器１５において発生させたエアロゾルをエアロゾル導入口４２にて加速させて、解砕具４３の円筒側面に衝突させる。図中の太い矢印はエアロゾルの進行方向を示している。解砕具４３は図の矢印のように時計周り方向に回転する。したがって導入される位置を次々と変化させるエアロゾルは解砕具４３の円筒側面に、常に衝突面を変えながら衝突する。これにより、エアロゾル発生器１５において発生させたエアロゾルが凝集粒を比較的多く含むものであっても、当該凝集粒を効率よく解砕することができる。
【０１７３】
円筒側面には、多少エアロゾル中の粒子Ｐ３１が付着することがあるが、付着粉はブラシ４５にてこすり落とされ、容器４１の底に蓄積される。解砕具４３に衝突して凝集粒が解砕され、一次粒子に富むエアロゾルに変換される。エアロゾル導入口４２から導入されるエアロゾルは解砕具４３の円筒側面に斜めに衝突するため、エアロゾルの大部分は円筒側面の接線方向に沿って反射するものの、ある程度の拡散幅を持っているため、エアロゾル導出口４４の内壁に衝突し付着することが考えられるが、これを防ぐためにガス導入口４６ａ、４６ｂからガスを導入し、エアロゾル導出口４４の内面にカーテン状のガス膜を形成させて付着を防いだり、超音波振動装置４７を運転させてエアロゾル導出口４４を振動させ、付着が進行しないように工夫することが好適である。ガス導入口４６ａ、４６ｂからの小さな矢印は、ここから導入されるガスの流れを示している。さらに、導入するガスをあらかじめイオン化させておくことで、解砕された粒子Ｐ３１の表面電荷を中和して、エアロゾル中で再凝集を防止するのが好ましい。
【０１７４】
このようにして一次粒子に富んだエアロゾルに変換され導出されたエアロゾルは、図示しないノズルへと導かれ、したがって効率よく、また欠陥が少ない状態で長時間に亘って不具合なく構造物を形成させることが可能となる。
【０１７５】
解砕器４において一次粒子に富んだものに変換されたエアロゾルは、連結管２に導入され、第２の開口部２１から基材Ｐ１に吹き付けられる。そして、この粒子Ｐ３１は、基材Ｐ１に衝突して付着することとなり、その結果、被膜Ｐ３が形成される。
【０１７６】
圧力調整手段５は、成膜室１６内の圧力を、エアロゾル発生器１５内の圧力、解砕器４内の圧力よりも低くするものである。
【０１７７】
図５に示すように、圧力調整手段５は、成膜室１６内を吸引するポンプ５１と、ポンプ５１と成膜室１６とを連結する連結管５２と、連結管５２の途中に設置された電磁弁５３とを有している。
【０１７８】
ポンプ５１は、成膜室１６内のガスＧ２を吸引するものである。この吸引により、成膜室１６内のガスＧ２が連結管５２を介して排出され、よって、成膜室１６内の圧力がエアロゾル発生器１５内の圧力、解砕器４内の圧力よりも確実に低くなる。これにより、粒子Ｐ３１が成膜室１６内に確実に流出することができ、よって、被膜Ｐ３を確実に形成することができる。
【０１７９】
なお、成膜室１６内の圧力としては、エアロゾル発生器１５内の圧力等にもよるが、例えば、エアロゾル発生器１５内の圧力が１０ｋＰａ以上１ＭＰａ以下である場合、１０ｋＰａ未満とすることができる。
【０１８０】
また、ポンプ５１としては、特に限定されず、例えば、ターボ分子ポンプ、ドライポンプ、メカニカルブースターポンプ、ロータリーポンプ等を用いることができる。
【０１８１】
ポンプ５１は、連結管５２を介して、成膜室１６と連結されている。この連結管５２は、硬質のものであってもよいし、可撓性を有するものであってもよい。
【０１８２】
また、連結管５２には、その長手方向の途中に電磁弁５３が設置されている。電磁弁５３は、連結管５２を開閉するものである。そして、電磁弁５３が開状態のときに、ポンプ５１の吸引力により、成膜室１６内を吸引することができ、よって、成膜室１６内を減圧することができる。また、電磁弁５３が閉状態のときに、ポンプ５１の吸引力が成膜室１６内に及ぶのが阻止される。
【０１８３】
図５に示すように、移動手段６は、基材Ｐ１を第２の開口部２１に対し、ｙ軸方向に向かって移動させるものである。図５、図７に示すように、移動手段６は、複数の基材Ｐ１を搬送するステージ（テーブル）６１と、ステージ６１をｙ軸方向に向かって移動させるｙ軸モーター６２ｙと、ｙ軸モーター６２ｙの駆動を制御するｙ軸モータードライバー６３ｙとを有している。また、移動手段６は、ステージ６１をｘ軸方向に向かって移動させることもでき、その移動を行なうｘ軸モーター６２ｘと、ｘ軸モーター６２ｘの駆動を制御するｘ軸モータードライバー６３ｘとを有している。
【０１８４】
ステージ６１は、例えばステンレス鋼等のような金属材料で構成された板状をなす部材である。このステージ６１は水平に支持されている。
【０１８５】
ｙ軸モーター６２ｙは、例えばサーボモータであり、ボールねじ（図示せず）等を介して、ステージ６１と連結されている。そして、ｙ軸モーター６２ｙが回転することにより、その回転力がボールねじを介してステージ６１に伝達される。これにより、ステージ６１上に載置された複数の基材Ｐ１をステージ６１ごと、ｙ軸方向に向かって移動させることができる。
【０１８６】
また、ｙ軸モーター６２ｙは、ｙ軸モータードライバー６３ｙと電気的に接続されている。
【０１８７】
このｙ軸モータードライバー６３ｙの制御により、ｙ軸モーター６２ｙの回転数を変化させることができる。これにより、ステージ６１が移動する際の速さ、すなわち、移動手段６の作動時の速さが可変となる。そして、当該速さの大小に応じて、形成される被膜Ｐ３の厚さをそれぞれ調整することができる。例えば、速さが「大」のときは、「薄い」被膜Ｐ３が形成され、速さが「小」のときは、「厚い」被膜Ｐ３が形成される。
【０１８８】
ｘ軸モーター６２ｘは、ｙ軸モーター６２ｙと同様に、例えばサーボモータであり、ボールねじ（図示せず）等を介して、ステージ６１と連結されている。そして、ｘ軸モーター６２ｘが回転することにより、その回転力がボールねじを介してステージ６１に伝達される。これにより、ステージ６１上に載置された複数枚の基材Ｐ１をステージ６１ごと、ｘ軸方向に向かって移動させることができる。
【０１８９】
また、ｘ軸モーター６２ｘは、ｘ軸モータードライバー６３ｘと電気的に接続されている。
【０１９０】
ガス供給手段３、圧力調整手段５、移動手段６等の各作動は、それぞれ、制御部７により制御される。制御部７は、例えば、ＣＰＵ（Central Processing Unit）が内蔵されたパーソナルコンピューター（ＰＣ）である。
【０１９１】
図７に示すように、制御部７は、ガス供給手段３の電磁弁３３と、圧力調整手段５のポンプ５１および電磁弁５３と、移動手段６のｘ軸モータードライバー６３ｘおよびｙ軸モータードライバー６３ｙとそれぞれ電気的に接続されている。そして、制御部７は、これらをそれぞれ独立して作動させることができる。なお、制御プログラムは、制御部７に内蔵された記憶部（記録媒体）７１に予め記憶されている。
【０１９２】
なお、記憶部７１は、例えば、ＲＡＭ（Random Access Memory：揮発性、不揮発性のいずれをも含む）、ＦＤ（Floppy Disk（Floppyは登録商標））、ＨＤ（Hard Disk）、ＣＤ−ＲＯＭ（Compact Disc Read-Only Memory）等のような、磁気的、光学的記録媒体、もしくは半導体メモリーで構成されている。
【０１９３】
次に、被膜形成工程における被膜形成装置１の作動について、詳細に説明する。
被膜形成工程では、図５に示すように、連結管２の第２の開口部２１を基材Ｐ１に対向するように、ステージ６１を連結管２の第２の開口部２１に対し位置合わせを行なう。なお、この位置合わせは、ＣＣＤ（Charge Coupled Device）カメラを用いて、当該ＣＣＤカメラで撮像された画像に基づいて行われる。
【０１９４】
また、このとき、被膜形成装置１では、圧力調整手段５が作動している。これにより、成膜室１６内の圧力がエアロゾル発生器１５内の圧力よりも低くなる。なお、この状態は、基材Ｐ１に対する被膜Ｐ３の形成が完了するまで維持される。
【０１９５】
被膜形成装置１では、ガス供給手段３も作動している。
そして、移動手段６を作動させる、すなわち、ステージ６１をｙ軸正方向に向かって移動させる。
【０１９６】
以上のようにガス供給手段３、圧力調整手段５、移動手段６等が作動することにより、エアロゾル発生器１５内で発生した粒子Ｐ３１を含むエアロゾルは、成膜室１６に向かって連結管２を確実に通過する。粒子Ｐ３１は、キャリアガスによって、円滑に連結管２を通過することができる。その後、粒子Ｐ３１は、第２の開口部２１から排出されて、各基材Ｐ１に対し順に吹き付けられて付着する。これにより、基材Ｐ１の所望の部位に、所望の形状を有する被膜Ｐ３を迅速に形成することができる。
【０１９７】
前述したような本発明の時計用文字板の製造方法によれば、十分な光透過性を有し、かつ、装飾性（美的外観）に優れた時計用文字板を効率よく製造することができる時計用文字板の製造方法を提供することができる。また、材料の無駄が少なく、環境への負荷の小さい方法で時計用文字板を効率よく製造することができる時計用文字板の製造方法を提供することができる。
【０１９８】
＜＜時計＞＞
次に、本発明の時計について説明する。
【０１９９】
本発明の時計は、上述したような本発明の時計用文字板を有するものである。
これにより、美的外観に優れた時計を提供することができる。また、時計用文字板の光透過性に優れているので、外部からの光を有効に利用することが可能な時計（例えば、ソーラー時計等）を提供することができる。また、製造時における材料の無駄が少なく、環境への負荷の小さい時計用文字板を備えた時計を提供することができる。また、時計全体としても、製造時における材料の無駄が少なく、環境への負荷の小さいものとすることができる。
【０２００】
なお、本発明の時計は、本発明の時計用文字板を備えるものであればよく、それ以外の部品としては、公知のものを用いることができるが、以下に、本発明の時計の構成の一例について説明する。
【０２０１】
図８は、本発明の時計（腕時計）の好適な実施形態を示す断面図である。
図８に示すように、本実施形態の腕時計（携帯時計）Ｐ１００は、胴（ケース）Ｐ８２と、裏蓋Ｐ８３と、ベゼル（縁）Ｐ８４と、ガラス板（カバーガラス）Ｐ８５とを備えている。また、ケースＰ８２内には、時計用文字板Ｐ１０と、太陽電池Ｐ９４と、ムーブメントＰ８１とが収納されており、さらに、図示しない針（指針）等が収納されている。
【０２０２】
ガラス板Ｐ８５は、通常、透明性の高い透明ガラスやサファイア等で構成されている。これにより、時計用文字板Ｐ１０や針等の視認性を十分に優れたものとすることができるとともに、太陽電池Ｐ９４に十分な光量の光を入射させることができる。
【０２０３】
ムーブメントＰ８１は、太陽電池Ｐ９４の起電力を利用して、指針を駆動する。
図８中では省略しているが、ムーブメントＰ８１内には、例えば、太陽電池Ｐ９４の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて１秒毎に指針を駆動するステップモーターや、ステップモーターの動きを指針に伝達する輪列機構等を備えている。
【０２０４】
また、ムーブメントＰ８１は、図示しない電波受信用のアンテナを備えている。そして、受信した電波を用いて時刻調整等を行う機能を有している。
【０２０５】
太陽電池Ｐ９４は、光エネルギーを電気エネルギーに変換する機能を有する。そして、太陽電池Ｐ９４で変換された電気エネルギーは、ムーブメントの駆動等に利用される。
【０２０６】
太陽電池Ｐ９４は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【０２０７】
胴Ｐ８２には巻真パイプＰ８６が嵌入・固定され、この巻真パイプＰ８６内にはりゅうずＰ８７の軸部Ｐ８７１が回転可能に挿入されている。
【０２０８】
胴Ｐ８２とベゼルＰ８４とは、プラスチックパッキンＰ８８により固定され、ベゼルＰ８４とガラス板Ｐ８５とはプラスチックパッキンＰ８９により固定されている。
【０２０９】
また、胴Ｐ８２に対し裏蓋Ｐ８３が嵌合（または螺合）されており、これらの接合部（シール部）Ｐ９３には、リング状のゴムパッキン（裏蓋パッキン）Ｐ９２が圧縮状態で介挿されている。この構成によりシール部Ｐ９３が液密に封止され、防水機能が得られる。
【０２１０】
りゅうずＰ８７の軸部Ｐ８７１の途中の外周には溝Ｐ８７２が形成され、この溝Ｐ８７２内にはリング状のゴムパッキン（りゅうずパッキン）Ｐ９１が嵌合されている。ゴムパッキンＰ９１は巻真パイプＰ８６の内周面に密着し、該内周面と溝Ｐ８７２の内面との間で圧縮される。この構成により、りゅうずＰ８７と巻真パイプＰ８６との間が液密に封止され防水機能が得られる。なお、りゅうずＰ８７を回転操作したとき、ゴムパッキンＰ９１は軸部Ｐ８７１と共に回転し、巻真パイプＰ８６の内周面に密着しながら周方向に摺動する。
【０２１１】
なお、上記の説明では、時計の一例として、ソーラー電波時計としての腕時計（携帯時計）を挙げて説明したが、本発明は、腕時計以外の携帯時計、置時計、掛け時計等の他の種類の時計にも同様に適用することができる。また、本発明は、ソーラー電波時計を除くソーラー時計や、ソーラー電波時計を除く電波時計等、いかなる時計にも適用することができる。
【０２１２】
以上、本発明の好適な実施形態について説明したが、本発明は上記のようなものに限定されるものではない。
【０２１３】
例えば、本発明の時計用文字板、時計では、各部の構成は、同様の機能を発揮する任意の構成のものに置換することができ、また、任意の構成を付加することもできる。
【０２１４】
また、前述した実施形態では、時計用文字板が、基材、被膜に加え、下地層および保護膜を備える場合について中心的に説明したが、本発明の時計用文字板は、基材と被膜とを備えるものであればよく、下地層、保護膜のうち少なくとも一方を備えていないものであってもよい。
【０２１５】
また、前述した実施形態では、被膜が基材の一方の面側に設けられた場合について説明したが、被膜は、基材の両方の面側に設けられたものであってもよい。
【０２１６】
また、前述した実施形態では、被膜が、第２の粒子に加え、第１の粒子も含むものとして説明したが、被膜中に第１の粒子は含まれていなくてもよい。
【０２１７】
また、前述した実施形態では、原料粒子として、反応性を有する第１の粒子を用いる場合について説明したが、原料粒子として、第１の粒子とともに、成膜過程における化学反応を受けない粒子（第３の粒子）を併用してもよい。
【０２１８】
また、本発明の時計用文字板の製造方法においては、必要に応じて、前処理工程、中間処理工程、後処理工程を行ってもよい。
【０２１９】
また、前述した実施形態では、連通管の温度を調整する温度調整機構を有し、これにより、連通管の内部で粒子の化学反応が進行する場合について説明したが、粒子の化学反応は、他の部位で進行するものであってもよい。例えば、粒子の化学反応は、エアロゾル発生器の内部や、解砕器の内部で進行するものであってもよいし、基材との衝突時に進行するものであってもよい。
【０２２０】
また、被膜形成装置は、これらの部位での粒子の化学反応を好適に制御する目的で、例えば、これらの部位の温度を調整する温度調整機構を備えていてもよい。
【０２２１】
また、被膜形成装置の連結管の開口部は前述した実施形態ではｚ軸負方向を向いているが、これに限定されず、例えば、ｘ軸正方向、ｘ軸負方向、ｙ軸正方向、ｙ軸負方向またはｚ軸正方向を向いていてもよい。
【０２２２】
また、被膜形成装置の移動手段は、前記実施形態では基材を連結管のノズル部に対しｙ軸正方向に向かって移動させるよう構成されているが、これに限定されず、例えば、連結管のノズル部を基材に対しｙ軸正方向に向かって移動させるよう構成されていてもよい。
【０２２３】
また、被膜形成装置の移動手段は、ステージをｚ軸方向にも移動させることができるよう構成されていてもよい。また、ステージを回転可能に構成されていてもよい。
【０２２４】
また、被膜形成装置は、基材に対し被膜を形成する際には、前記実施形態ではステージを移動させつつ、その形成を行なっていたが、これに限定されず、例えば、各基材上にノズルが位置するごとに、ステージの移動を停止し、その形成を行なってもよい。
【０２２５】
また、前述した実施形態では、被膜形成装置が解砕器を備えるものとして説明したが、被膜の形成には、解砕器を備えていないものを用いてもよい。
【０２２６】
また、前述した実施形態では、被膜形成装置が連結管の温度を調整する温度調整機構を備えるものとして説明したが、被膜の形成には、前記温度調整機構を備えていないものを用いてもよい。
【０２２７】
また、本発明の時計用文字板が、反射防止膜等の膜を備えるものである場合、当該膜の形成部位は、特に限定されず、例えば、前述した実施形態で説明した部位であってもよいし、基材の被膜が設けられた面とは反対側の面上等であってもよい。
【符号の説明】
【０２２８】
Ｐ１００……腕時計（携帯時計）
Ｐ１０……時計用文字板
Ｐ１……基材（基板）
Ｐ２……下地層
Ｐ３……被膜
Ｐ３１……粒子
Ｐ３１Ａ……第１の粒子
Ｐ３１Ｂ……第２の粒子
Ｐ４……保護膜
Ｐ８１……ムーブメント
Ｐ８２……胴（ケース）
Ｐ８３……裏蓋
Ｐ８４……ベゼル（縁）
Ｐ８５……ガラス板（カバーガラス）
Ｐ８６……巻真パイプ
Ｐ８７……りゅうず
Ｐ８７１……軸部
Ｐ８７２……溝
Ｐ８８……プラスチックパッキン
Ｐ８９……プラスチックパッキン
Ｐ９１……ゴムパッキン（りゅうずパッキン）
Ｐ９２……ゴムパッキン（裏蓋パッキン）
Ｐ９３……接合部（シール部）
Ｐ９４……太陽電池
１……被膜形成装置
２……連結管
２１……第２の開口部（他端開口部）
２２……内腔部
２４……ノズル部
２５……第１の開口部（一端開口部）
３、３Ａ、３Ｂ、３Ｃ、３Ｄ、３Ｅ……ガス供給手段
３１、３１Ａ、３１Ｂ、３１Ｃ、３１Ｄ、３１Ｅ……タンク
３２、３２Ａ、３２Ｂ、３２Ｃ、３２Ｄ、３２Ｅ……連結管
３３、３３Ａ、３３Ｂ、３３Ｃ、３３Ｄ、３３Ｅ……電磁弁
４……解砕器
４１……容器
４２……エアロゾル導入口
４３……解砕具
４４……エアロゾル導出口
４５……ブラシ
４６ａ……ガス導入口
４６ｂ……ガス導入口
４７……超音波振動装置
５……圧力調整手段
５１……ポンプ
５２……連結管
５３……電磁弁
６……移動手段
６１……ステージ（テーブル）
６２ｘ……ｘ軸モーター
６２ｙ……ｙ軸モーター
６３ｘ……ｘ軸モータードライバー
６３ｙ……ｙ軸モータードライバー
７……制御部
７１……記憶部（記録媒体）
１５……エアロゾル発生器
１６……成膜室
９０……温度調整機構
Ｇ２……ガス
【図１】
2015161621.tif 000003
【図２】
2015161621.tif 000004
【図３】
2015161621.tif 000005
【図４】
2015161621.tif 000006
【図５】
2015161621.tif 000007
【図６】
2015161621.tif 000008
【図７】
2015161621.tif 000009
【図８】
2015161621.tif 000010